(57)【特許請求の範囲】
【請求項１】
少なくとも１種類の金属を含み、第１面と前記第１面に対向する第２面とを有する基材の前記第１面及び前記第１面と前記第２面との間位置する側面部をエッチングし、且つ前記第１面及び前記側面部に前記金属とは異なる別の金属を付着させ、
前記基材の前記第２面に、外部端子を備える半導体装置を前記外部端子が前記第２面に対向しないように配置し、
前記半導体装置を覆う樹脂絶縁層を形成し、
前記樹脂絶縁層上に第１導電層を形成し、
前記第１導電層及び前記樹脂絶縁層に前記半導体装置の前記外部端子を露出させる開口部を形成し、
前記基材の前記第１面及び側面部、前記第１導電層上、及び前記開口部内にめっき層を形成すること、
を含む、半導体パッケージの製造方法。
【請求項２】
前記基材は、ステンレス基材である、請求項１に記載の半導体パッケージの製造方法。
【請求項３】
前記エッチングは、前記別の金属のイオンを含むエッチャントを用いるウェットエッチングである、請求項１又は２に記載の半導体パッケージの製造方法。
【請求項４】
前記別の金属のイオン化傾向は、前記基材に含まれる少なくとも１種類の金属のイオン化傾向よりも小さい、請求項１乃至３のいずれか一項に記載の半導体パッケージの製造方法。
【請求項５】
前記めっき層は、無電解めっき法により形成される、請求項１乃至４のいずれか一項に記載の半導体パッケージの製造方法。
【請求項６】
前記めっき層は、前記別の金属と同一の金属を含む、請求項１乃至５のいずれか一項に記載の半導体パッケージの製造方法。
【請求項７】
前記めっき層を成長させて第２導電層を形成すること、をさらに含む、請求項１乃至６のいずれか一項に記載の半導体パッケージの製造方法。
【発明の詳細な説明】
【技術分野】
【０００１】
本発明は、半導体パッケージの製造方法に関する。特に、基材上における半導体装置の実装技術に関する。
【背景技術】
【０００２】
従来、携帯電話やスマートホン等の電子機器において、支持基板上にＩＣチップ等の半導体装置を搭載する半導体パッケージ構造が知られている（例えば、特許文献１）。このような半導体パッケージは、一般的には、支持基材上に接着層を介してＩＣチップやメモリ等の半導体装置を接着し、その半導体装置を封止体（封止用樹脂材料）で覆って、半導体デバイス保護する構造を採用している。
【０００３】
半導体装置に用いる支持基材としては、プリント基材、セラミックス基材等の様々な基材が用いられている。特に、近年では、金属基材を用いた半導体パッケージの開発が進められている。金属基材上に半導体装置を搭載し、再配線によりファンアウトする半導体パッケージは、電磁シールド性や熱特性に優れるといった利点を有し、信頼性の高い半導体パッケージとして注目されている。また、このような半導体パッケージは、パッケージデザインの自由度が高いという利点も有する。
【０００４】
また、支持基材上に半導体装置を搭載する構造とした場合、大型の支持基材上に複数の半導体装置を搭載することにより、同一プロセスで複数の半導体パッケージを製造することが可能である。この場合、支持基材上に形成された複数の半導体パッケージは、製造プロセスの終了後に個片化され、個々の半導体パッケージが完成する。このように支持基材上に半導体装置を搭載する半導体パッケージ構造は、量産性が高いという利点も有している。
【先行技術文献】
【特許文献】
【０００５】
【特許文献１】特開２０１０−２７８３３４号公報
【発明の概要】
【発明が解決しようとする課題】
【０００６】
上記のように、支持基材として大型の金属基材を用いた量産を考慮した場合、当該金属基材へ半導体装置を配置する際の高いアライメント精度、又は半導体装置と配線との良好なコンタクト、又は歩留まりが高い半導体パッケージの個片化などが課題となっている。
【０００７】
本発明は、そのような課題に鑑みてなされたものであり、歩留まりが高い半導体パッケージの製造方法を提供することを目的とする。
【課題を解決するための手段】
【０００８】
本発明の一実施形態に係る半導体パッケージの製造方法は、少なくとも１種類の金属を含み、第１面と前記第１面に対向する第２面とを有する基材の前記第１面及び前記第１面と前記第２面との間位置する側面部をエッチングし、且つ前記第１面及び前記側面部に前記金属とは異なる別の金属を付着させ、前記基材の前記第２面に、外部端子を備える半導体装置を前記外部端子が前記第２面に対向しないように配置し、前記半導体装置を覆う樹脂絶縁層を形成し、前記樹脂絶縁層上に第１導電層を形成し、前記第１導電層及び前記樹脂絶縁層に前記半導体装置の前記外部端子を露出させる開口部を形成し、前記基材の前記第１面及び側面部、前記第１導電層上、及び前記開口部内にめっき層を形成すること、を含む
【０００９】
前記基材は、ステンレス基材であってもよい。
【００１０】
前記エッチングは、前記別の金属のイオンを含むエッチャントを用いるウェットエッチングであってもよい。
【００１１】
前記別の金属のイオン化傾向は、前記基材に含まれる少なくとも１種類の金属のイオン化傾向よりも小さくてもよい。
【００１２】
前記めっき層は、無電解めっき法により形成されてもよい。
【００１３】
前記めっき層は、前記別の金属と同一の金属を含んでもよい。
【００１４】
前記めっき層を成長させて第２導電層を形成すること、をさらに含んでもよい。
【発明の効果】
【００１５】
本発明に係る半導体パッケージの製造方法によると、歩留まりが高い半導体パッケージの製造方法を提供することができる。
【図面の簡単な説明】
【００１６】
【図１】本発明の一実施形態に係る半導体パッケージの断面模式図である。
【図２】本発明の一実施形態に係る半導体パッケージの製造方法において、支持基材にアライメントマーカを形成する工程を示す図である。
【図３】本発明の一実施形態に係る半導体パッケージの製造方法において、支持基材に接着層を形成する工程を示す図である。
【図４】本発明の一実施形態に係る半導体パッケージの製造方法において、支持基材の裏面及び側面を粗化する工程を示す図である。
【図５】本発明の一実施形態に係る半導体パッケージの製造方法において、接着層の一部を除去する工程を示す図である。
【図６】本発明の一実施形態に係る半導体パッケージの製造方法において、支持基材上に半導体装置を配置する工程を示す図である。
【図７】本発明の一実施形態に係る半導体パッケージの製造方法において、樹脂絶縁層を形成する工程を示す図である。
【図８】本発明の一実施形態に係る半導体パッケージの製造方法において、樹脂絶縁層上に導電層を形成する工程を示す図である。
【図９】本発明の一実施形態に係る半導体パッケージの製造方法において、導電層の表面を粗化する工程を示す図である。
【図１０】本発明の一実施形態に係る半導体パッケージの製造方法において、樹脂絶縁層に開口部を形成する工程を示す図である。
【図１１】本発明の一実施形態に係る半導体パッケージの製造方法において、導電層の表面の粗化された領域を除去し、開口底部の残渣を除去する工程を示す図である。
【図１２】本発明の一実施形態に係る半導体パッケージの製造方法において、無電解めっき法によって導電層を形成する工程を示す図である。
【図１３】本発明の一実施形態に係る半導体パッケージの製造方法において、感光性フォトレジストを形成する工程を示す図である。
【図１４】本発明の一実施形態に係る半導体パッケージの製造方法において、フォトリソグラフィによって感光性フォトレジストの一部を除去する工程を示す図である。
【図１５】本発明の一実施形態に係る半導体パッケージの製造方法において、電解めっき法によって導電層を形成する工程を示す図である。
【図１６】本発明の一実施形態に係る半導体パッケージの製造方法において、感光性フォトレジストを除去する工程を示す図である。
【図１７】本発明の一実施形態に係る半導体パッケージの製造方法において、導電層の一部を除去して配線を形成する工程を示す図である。
【図１８】本発明の一実施形態に係る半導体パッケージの製造方法において、配線を覆う樹脂絶縁層を形成する工程を示す図である。
【図１９】本発明の一実施形態に係る半導体パッケージの製造方法において、樹脂絶縁層に配線を露出する開口部を形成する工程を示す図である。
【図２０】本発明の一実施形態に係る半導体パッケージの製造方法において、露出された配線に対応する位置にはんだボールを配置する工程を示す図である。
【図２１】本発明の一実施形態に係る半導体パッケージの製造方法において、はんだボールをリフロ―する工程を示す図である。
【図２２】本発明の一実施形態に係る半導体パッケージの製造方法において、樹脂絶縁層に支持基材に達する溝を形成する工程を示す図である。
【図２３】本発明の一実施形態に係る半導体パッケージの製造方法において、支持基材を切断して半導体パッケージを個片化する工程を示す図である。
【図２４】本発明の一実施形態に係る半導体パッケージの断面模式図である。
【図２５】本発明の一実施形態に係る半導体パッケージの製造方法において、支持基材を準備する工程を示す図である。
【図２６】本発明の一実施形態に係る半導体パッケージの製造方法において、支持基材に接着層を形成する工程を示す図である。
【図２７】本発明の一実施形態に係る半導体パッケージの製造方法において、支持基材の裏面及び側面を粗化する工程を示す図である。
【図２８】本発明の一実施形態に係る半導体パッケージの製造方法において、接着層にアライメントマーカを形成する工程を示す図である。
【図２９】本発明の一実施形態に係る半導体パッケージの製造方法において、支持基材上に半導体装置を配置する工程を示す図である。
【発明を実施するための形態】
【００１７】
以下、本発明の一実施形態に係る半導体パッケージの構造及びその製造方法について、図面を参照しながら詳細に説明する。なお、以下に示す実施形態は本発明の実施形態の一例であって、本発明はこれらの実施形態に限定して解釈されるものではない。なお、本実施形態で参照する図面において、同一部分または同様な機能を有する部分には同一の符号または類似の符号を付し、その繰り返しの説明は省略する場合がある。また、図面の寸法比率は説明の都合上実際の比率とは異なる場合や、構成の一部が図面から省略される場合がある。また、説明の便宜上、上方又は下方という語句を用いて説明するが、例えば、第１部材と第２部材との上下関係が図示と逆になるように配置されてもよい。また、以下の説明で基板の第１面及び第２面は基板の特定の面を指すものではなく、基板の表面方向又は裏面方向を特定するもので、つまり基板に対する上下方向を特定するための名称である。
【００１８】
〈実施形態１〉
本発明の実施形態１に係る半導体パッケージの概要について、図１を参照しながら詳細に説明する。図１は、本発明の一実施形態に係る半導体パッケージの断面模式図である。
【００１９】
［半導体パッケージ１０の構造］
図１に示すように、半導体パッケージ１０は、支持基材１００、接着層１１０、半導体装置１２０、第１樹脂絶縁層１３０、配線１４０、第２樹脂絶縁層１５０、及びはんだボール１６０を有する。
【００２０】
支持基材１００には、支持基材１００の一部が凹んだ形状のアライメントマーカ１０２が設けられている。接着層１１０は支持基材１００の表面に配置されており、アライメントマーカ１０２を露出するように接着層１１０の一部が開口されている。なお、接着層１１０はアライメントマーカ１０２よりも広い領域で開口されており、アライメントマーカ１０２及びその周辺の支持基材１００の表面を露出している。半導体装置１２０は、接着層１１０上に配置されている。半導体装置１２０の上部には、半導体装置１２０に含まれる電子回路に接続された外部端子１２２が設けられている。ここで、図１では接着層１１０が単層である構造を例示したが、この構造に限定されず、接着層１１０は複数層であってもよい。
【００２１】
第１樹脂絶縁層１３０は半導体装置１２０を覆うように支持基材１００上に配置されている。また、第１樹脂絶縁層１３０には開口部１３２が設けられている。開口部１３２は外部端子１２２に達している。換言すると、開口部１３２は外部端子１２２を露出するように設けられている。
【００２２】
配線１４０は第１導電層１４２及び第２導電層１４４を有する。第１導電層１４２は第１樹脂絶縁層１３０の上面に配置されている。第２導電層１４４は第１導電層１４２上及び開口部１３２内部に配置されており、外部端子１２２に接続されている。図１では、第１導電層１４２は第１樹脂絶縁層１３０の上面のみに配置されており、開口部１３２の内部には全く配置されていない構造を例示したが、この構造に限定されない。例えば、第１導電層１４２の一部が開口部１３２内部に入り込んでいてもよい。第１導電層１４２及び第２導電層１４４の各々は、図１に示すように単層であってもよく、第１導電層１４２及び第２導電層の一方又は両方が複数層であってもよい。
【００２３】
第２樹脂絶縁層１５０は配線１４０を覆うように第１樹脂絶縁層１３０上に配置されている。また、第２樹脂絶縁層１５０には開口部１５２が設けられている。開口部１５２は配線１４０に達している。換言すると、開口部１５２は配線１４０を露出するように設けられている。
【００２４】
はんだボール１６０は開口部１５２内部及び第２樹脂絶縁層１５０の上面に配置されており、配線１４０に接続されている。はんだボール１６０の上面は第２樹脂絶縁層１５０の上面から上方に突出している。はんだボール１６０の突出部は上に凸の湾曲形状を有している。はんだボール１６０の湾曲形状は断面視において円弧であってもよく、放物線であってもよい。
【００２５】
［半導体パッケージ１０の各部材の材質］
図１に示す半導体パッケージ１０に含まれる各部材（各層）の材料について詳細に説明する。
【００２６】
支持基材１００としては、少なくとも１種の金属を含む金属基材を用いることができる。金属基材としては、ステンレス基材、アルミニウム（Ａｌ）基材、チタン（Ｔｉ）基材、銅（Ｃｕ）等の金属材料を用いることができる。
【００２７】
接着層１１０としては、エポキシ系樹脂またはアクリル系樹脂を含む接着剤を用いることができる。
【００２８】
半導体装置１２０としては、中央演算処理装置（Ｃｅｎｔｒａｌ  Ｐｒｏｃｅｓｓｉｎｇ  Ｕｎｉｔ；ＣＰＵ）、メモリ、微小電気機械システム（Ｍｉｃｒｏ  Ｅｌｅｃｔｒｏ  Ｍｅｃｈａｎｉｃａｌ  Ｓｙｓｔｅｍｓ；ＭＥＭＳ）、電力用半導体素子（パワーデバイス）などを用いることができる。
【００２９】
第１樹脂絶縁層１３０及び第２樹脂絶縁層１５０としては、ポリイミド、エポキシ樹脂、ポリイミド樹脂、ベンゾシクロブテン樹脂、ポリアミド、フェノール樹脂、シリコーン樹脂、フッ素樹脂、液晶ポリマー、ポリアミドイミド、ポリベンゾオキサゾール、シアネート樹脂、アラミド、ポリオレフィン、ポリエステル、ＢＴレジン、ＦＲ−４、ＦＲ−５、ポリアセタール、ポリブチレンテレフタレート、シンジオタクチック・ポリスチレン、ポリフェニレンサルファイド、ポリエーテルエーテルケトン、ポリエーテルニトリル、ポリカーボネート、ポリフェニレンエーテルポリサルホン、ポリエーテルスルホン、ポリアリレート、ポリエーテルイミドなどを用いることができる。なお、エポキシ系樹脂は電気特性および加工特性に優れているため、第１樹脂絶縁層１３０及び第２樹脂絶縁層１５０としてエポキシ系樹脂を用いることが好ましい。
【００３０】
ここで、本実施形態で用いられる第１樹脂絶縁層１３０にはフィラーが含まれている。フィラーとしては、ガラス、タルク、マイカ、シリカ、アルミナ等の無機フィラーが用いられる。また、フィラーとしてフッ素樹脂フィラーなどの有機フィラーが用いられてもよい。ただし、第１樹脂絶縁層１３０が必ずフィラーを含む樹脂であることを限定するものではない。また、本実施形態では、第２樹脂絶縁層１５０はフィラーを含んでいないが、第２樹脂絶縁層１５０にフィラーが含まれていてもよい。
【００３１】
第１導電層１４２及び第２導電層１４４としては、銅（Ｃｕ）、金（Ａｕ）、銀（Ａｇ）、白金（Ｐｔ）、ロジウム（Ｒｈ）、スズ（Ｓｎ）、アルミニウム（Ａｌ）、ニッケル（Ｎｉ）、パラジウム（Ｐｄ）、クロム（Ｃｒ）等の金属またはこれらを用いた合金などから選択することができる。第１導電層１４２と第２導電層１４４とは同じ材料を用いてもよく、異なる材料を用いてもよい。
【００３２】
はんだボール１６０としては、例えばＳｎに少量のＡｇ、Ｃｕ、Ｎｉ、ビスマス（Ｂｉ）、又は亜鉛（Ｚｎ）を添加したＳｎ合金で形成された球状の物体を用いることができる。また、はんだボール以外にも一般的な導電性粒子を使用することができる。例えば、導電性粒子として、粒子状の樹脂の周囲に導電性の膜が形成されたものを使用することができる。また、はんだボール以外に、はんだペーストを用いることができる。はんだペーストとしては、Ｓｎ、Ａｇ、Ｃｕ、Ｎｉ、Ｂｉ、リン（Ｐ）、ゲルマニウム（Ｇｅ）、インジウム（Ｉｎ）、アンチモン（Ｓｂ）、コバルト（Ｃｏ）、鉛（Ｐｂ）を用いることができる。
【００３３】
［半導体パッケージ１０の製造方法］
図２乃至図２３を用いて、本発明の実施形態１に係る半導体パッケージ１０の製造方法を説明する。図２乃至図２３において、図１に示す要素と同じ要素には同一の符号を付した。ここで、支持基材１００としてステンレス基材、第１樹脂絶縁層１３０としてエポキシ系樹脂、第１導電層１４２及び第２導電層１４４としてＣｕ、はんだボール１６０として以上に述べたＳｎ合金を使用して半導体パッケージを作製する製造方法について説明する。
【００３４】
図２は、本発明の一実施形態に係る半導体パッケージの製造方法において、支持基材にアライメントマーカを形成する工程を示す図である。支持基材１００は、第１面、第１面に対向する第２面、及び第１面と第２面との間に位置する側面（側面部）を有する。アライメントマーカ１０２は、フォトリソグラフィ及びエッチングによって支持基材１００の上面（支持基材１００の第２面）に形成される。アライメントマーカ１０２の位置及び平面形状は目的に応じて適宜決定することができる。アライメントマーカ１０２は、光学顕微鏡等で支持基材１００を上面（支持基材１００の第２面）側から観察したときに、視認できる程度に段差が設けられていればよい。
【００３５】
図３は、本発明の一実施形態に係る半導体パッケージの製造方法において、支持基材に接着層を形成する工程を示す図である。アライメントマーカ１０２が形成された支持基材１００の上面に接着層１１０を形成する。接着層１１０としてシート状の接着層を貼り付ける。なお、接着層１１０として接着層材料が溶解された溶媒を塗布法によって形成してもよい。図３では、アライメントマーカ１０２の凹部が空洞になっているが、アライメントマーカ１０２が形成された領域の接着層１１０は後の工程で除去されるので、この工程において接着層１１０がアライメントマーカ１０２の凹部に埋め込まれていてもよい。
【００３６】
図４は、本発明の一実施形態に係る半導体パッケージの製造方法において、支持基材の裏面及び側面を粗化する工程を示す図である。ここでは、後の工程で無電解めっき法によって形成されるめっき層が剥離することを抑制する目的で、支持基材１００の裏面（支持基材１００の第１面）及び側面（側面部）を粗化（又は粗面化）するとともに粗化された支持基材１００の裏面及び側面に金属を付着させる。支持基材１００の表面に対する粗化及び金属の付着は、支持基材１００の粗面化された面に付着させる所望の金属のイオンを含む薬液（エッチャント）を用いるウェットエッチングにより実現することができる。図４において、粗化領域１０４を点線で示した。
【００３７】
支持基材１００の粗化及び支持基材１００の表面への金属の付着について、より詳細に説明する。支持基材１００にステンレス基材を用いる場合、ステンレス基材の表面には不働態膜が形成されている。ステンレス基材の表面を粗化及び粗化された表面に金属を析出させるために、支持基材１００の表面に付着させる所望の金属のイオンを含むエッチャントを用いる。具体的には、塩化第二鉄（ＦｅＣｌ3）などの鉄イオンを含む強酸性の溶液に、ステンレス基材に含まれる鉄（Ｆｅ）、ニッケル（Ｎｉ）、クロム（Ｃｒ）などよりもイオン化傾向が小さな別の金属のイオンを含むエッチャントを用いることが好ましい。ステンレス基材のエッチングは局所的に進行するため、ステンレス基材表面は不均一にエッチングされ、エッチング後のステンレス基材表面の凹凸が大きくなる。また、ステンレス基材に含まれる鉄などの金属とエッチャントに含まれる金属とのイオン化傾向の違いにより、ステンレス基材の表面にエッチャントに含まれる金属を析出させることができる。鉄よりもイオン化傾向が小さな金属としては、例えば、銅（Ｃｕ）、ニッケル（Ｎｉ）、スズ（Ｓｎ）などである。エッチャントに含有される金属としては、後述する無電解めっき法によって形成されるめっき層との密着性を考慮して適宜設定することができる。例えば、めっき層が銅（Ｃｕ）を含む場合、エッチャントに含まれるイオン化傾向が小さな金属のイオンとしては銅イオンが好ましい。銅イオンを含むエッチャントを用いる場合、ステンレス基材表面がエッチングされて粗面化されると同時にステンレス基材表面の鉄（Ｆｅ）、ニッケル（Ｎｉ）及びクロム（Ｃｒ）の何れかがイオン化される代わりに銅（Ｃｕ）がステンレス基材表面に析出する。また、ステンレス基材表面に銅（Ｃｕ）が付着する際、イオン化されたステンレス基材に含まれる鉄（Ｆｅ）、ニッケル（Ｎｉ）、クロム（Ｃｒ）等や、エッチャントに含まれる銅（Ｃｕ）を除く他の金属イオンがエッチャントに含まれる陰イオンと結合して、銅（Ｃｕ）とともに金属化合物としてステンレス基材表面に析出する場合もある。
【００３８】
このようなエッチャントを用いてステンレス基材を表面処理することにより、一つの工程でステンレス基材の裏面及び側面を粗化すると同時に、粗化面に金属粒子を付着させることができる。エッチング後のステンレス基材の表面粗さ（Ｒａ）は、０．１μｍ〜０．２μｍであることが好ましい。ステンレス基材の粗化面に金属が付着することにより、めっき層との密着性を向上させることができ、めっき層の剥離を防止できる。ステンレス基材の粗化面に付着する金属の付着量は、エッチャントに含まれる該金属のイオンの濃度を調節することにより、適宜調節することができる。
【００３９】
ここでは、支持基材１００がステンレス基材であること前提としたが、支持基材１００がステンレス基材ではない場合、支持基材１００に含まれる少なくとも１種の金属のイオン化傾向よりも低いイオン化傾向を有する金属のイオンを含むエッチャントを用いれば、支持基材１００の表面上にエッチャントに含まれた金属を析出することができる。
【００４０】
なお、ここでは、接着層１１０を貼り付けた後にステンレス基材の粗化を行う製造方法を例示したが、この製造方法に限定されない。例えば、接着層１１０を貼り付ける前、又はアライメントマーカ１０２を形成する前に粗化を行ってもよい。
【００４１】
図５は、本発明の一実施形態に係る半導体パッケージの製造方法において、接着層の一部を除去する工程を示す図である。アライメントマーカ１０２をより精度よく読み取るために、アライメントマーカ１０２の上方の接着層１１０を除去して開口部１１２を形成する。接着層１１０の除去はレーザ照射による昇華又はアブレーションによって行うことができる。又は、フォトリソグラフィ及びエッチングによって形成することもできる。開口部１１２はアライメントマーカ１０２を確実に露出するためにアライメントマーカ１０２よりも広い領域に形成される。つまり、開口部１１２は支持基材１００の表面を露出する。換言すると、平面視において、開口部１１２はアライメントマーカ１０２を囲むように形成される。
【００４２】
図６は、本発明の一実施形態に係る半導体パッケージの製造方法において、支持基材上に半導体装置を配置する工程を示す図である。上記のようにして露出されたアライメントマーカ１０２に基づいて位置合わせを行い、上面に外部端子１２２を有する半導体装置１２０を接着層１１０を介して支持基材１００に配置する。アライメントマーカ１０２の読み取りは、例えば、光学顕微鏡、ＣＣＤカメラ、電子顕微鏡等の方法を行うことができる。この方法によって、高いアライメント精度で半導体装置１２０の実装を実現することができる。
【００４３】
図７は、本発明の一実施形態に係る半導体パッケージの製造方法において、樹脂絶縁層を形成する工程を示す図である。第１樹脂絶縁層１３０は、絶縁性のシート状フィルムの貼り付けによって形成される。具体的には、当該シート状フィルムを半導体装置１２０が実装された支持基材１００に貼り付けた後に、加熱処理によってシート状フィルムを溶融させ、加圧処理によって溶融したシート状フィルムをアライメントマーカ１０２の凹部に埋め込む。この加熱処理および加圧処理によって上記シート状フィルムから、図７に示す第１樹脂絶縁層１３０を得る。ここで、第１樹脂絶縁層１３０の膜厚は、第１樹脂絶縁層１３０が半導体装置１２０を覆うように設定される。つまり、第１樹脂絶縁層１３０の膜厚は半導体装置１２０の厚さよりも厚い。なお、第１樹脂絶縁層１３０は、半導体装置１２０、接着層１１０などによって形成された段差を緩和（平坦化）するため、平坦化膜と呼ばれることもある。
【００４４】
ただし、第１樹脂絶縁層１３０は、半導体装置１２０及び外部端子１２２と配線１４０とが導通することを防ぐことができればよいため、半導体装置１２０及び外部端子１２２と配線１４０とのギャップが十分に確保できていればよい。つまり、第１樹脂絶縁層１３０が半導体装置１２０及び外部端子１２２の少なくとも上面及び側面に配置されていれば、半導体装置１２０が配置されていない領域における第１樹脂絶縁層１３０の膜厚は半導体装置１２０の厚さよりも薄くてもよい。また、図７の説明では、第１樹脂絶縁層１３０をスピンコート法で形成する製造方法を例示したが、この方法に限定されない。例えば、ディップ法、インクジェット法、蒸着法などの多様な方法で第１樹脂絶縁層１３０を形成することができる。
【００４５】
図８は、本発明の一実施形態に係る半導体パッケージの製造方法において、樹脂絶縁層上に導電層を形成する工程を示す図である。第１樹脂絶縁層１３０の上面に導電性を有するシート状のフィルムを貼り付ける。ここで、この導電性フィルムは第１導電層１４２の一部である。ここでは、第１導電層１４２をフィルムの貼り付けによって形成する製造方法を例示したが、この方法に限定されない。例えば、第１導電層１４２は物理蒸着法（Ｐｈｙｓｉｃａｌ  Ｖａｐｏｒ  Ｄｅｐｏｓｉｔｉｏｎ；ＰＶＤ法）によって形成されてもよい。ＰＶＤ法としては、スパッタリング法、真空蒸着法、電子ビーム蒸着法、めっき法、及び分子線エピタキシー法などを用いることができる。また、導電性を有する樹脂材料が溶解された溶媒を塗布することで第１導電層１４２を形成してもよい。
【００４６】
図９は、本発明の一実施形態に係る半導体パッケージの製造方法において、導電層の表面を粗化する工程を示す図である。図９に示すように、第１樹脂絶縁層１３０上に形成された第１導電層１４２の表面を粗化する。第１導電層１４２表面の粗化は、塩化第二鉄薬液を用いたエッチングによって行うことができる。図９において、粗化領域１４６を点線で示した。
【００４７】
図１０は、本発明の一実施形態に係る半導体パッケージの製造方法において、樹脂絶縁層に開口部を形成する工程を示す図である。図１０に示すように、外部端子１２２に対応する位置において、第１導電層１４２表面の粗化領域１４６に対してレーザを照射することによって外部端子１２２を露出する開口部１３２を形成する。開口部１３２の形成は、第１導電層１４２及び第１樹脂絶縁層１３０に対して一括で行うことができる。開口部１３２を形成するためのレーザとして、ＣＯ2レーザを用いることができる。ＣＯ2レーザは、開口部１３２のサイズに合わせてスポット径およびエネルギー量が調整され、複数回パルス照射される。ここで、第１導電層１４２の表面に粗化領域１４６が形成されていることで、照射されたレーザ光のエネルギーを効率よく第１導電層１４２に吸収させることができる。レーザ光は外部端子１２２の内側に照射される。つまり、レーザ光は外部端子１２２のパターンを外れないように照射される。ただし、半導体装置１２０の一部を加工したい場合は、意図的にレーザ光の一部が外部端子１２２の外側にはみ出すように照射してもよい。
【００４８】
なお、図１０では、開口された第１導電層１４２の側壁と第１樹脂絶縁層１３０の側壁とが連続している構造を例示したが、この構造に限定されない。例えば、レーザ照射によって開口する場合、第１導電層１４２に比べて第１樹脂絶縁層１３０の方が支持基材１００の平面方向（開口径が広がる方向）に大きく後退し、第１導電層１４２の端部が第１樹脂絶縁層１３０の端部よりも開口部１３２の内側方向に突出した構造になってもよい。換言すると、開口部１３２は第１導電層１４２が突出したひさし形状になってもよい。また換言すると、開口部１３２が形成された時点において、第１導電層１４２の一部の下面が開口部１３２の内部に露出されてもよい。その際に、開口部１３２の内側方向に突出した第１導電層１４２が開口部１３２の内部において外部端子１２２の方向に屈曲した形状になってもよい。
【００４９】
図１１は、本発明の一実施形態に係る半導体パッケージの製造方法において、導電層の表面の粗化された領域を除去し、開口底部の残渣を除去する工程を示す図である。まず、開口部１３２を形成した後に第１導電層１４２表面の粗化領域１４６を除去する。粗化領域１４６の除去は、酸処理によって行うことができる。粗化領域１４６の除去に続いて、開口部１３２の底部の残渣（スミア）を除去する。ここで、残渣の除去（デスミア）は２段階の工程で行われる。
【００５０】
ここで、開口部１３２の底部の残渣を除去する方法について詳細に説明する。まず、開口部１３２の底部に対してプラズマ処理を行う。プラズマ処理としては、フッ素（ＣＦ4）ガス及び酸素（Ｏ2）ガスを含むプラズマ処理を用いることができる。プラズマ処理は、主に開口部１３２の形成時に除去しきれなかった第１樹脂絶縁層１３０を除去する。このとき、開口部１３２の形成時に発生した第１樹脂絶縁層１３０の変質層を除去することもできる。例えば、開口部１３２をレーザ照射で形成した場合、レーザのエネルギーによって変質した第１樹脂絶縁層１３０が開口部１３２の底部に残ることがある。ここで、上記のようにプラズマ処理を行うことで、上記の変質層を効率良く除去することができる。
【００５１】
上記のプラズマ処理に続いて、薬液処理を行う。薬液処理としては、少なくとも過マンガン酸ナトリウム又は過マンガン酸カリウムを用いることができる。薬液処理は、上記のプラズマ処理によって除去しきれなかった残渣を除去することができる。例えば、第１樹脂絶縁層１３０に含まれ、上記のプラズマ処理では除去することができなかったフィラーを除去することができる。なお、過マンガン酸ナトリウム又は過マンガン酸カリウムは、残渣をエッチングするための役割を有するエッチング液である。ここで、上記のエッチング液による処理の前に第１樹脂絶縁層１３０を膨潤させる膨潤液を用いることもできる。また、上記のエッチング液による処理の後にエッチング液を中和する中和液を用いることもできる。
【００５２】
膨潤液を用いることで、樹脂環が拡がるため液の濡れ性が高くなる。これによって、エッチングされない領域の発生を抑制することができる。また、中和液を用いることで、エッチング液を効率よく除去することができるため、意図しないエッチングの進行を抑制することができる。例えば、エッチング液にアルカリ性の薬液を用いた場合、アルカリ性の薬液は水洗では除去しにくいため、意図しないエッチングが進んでしまうことがある。このような場合であっても、エッチング後に中和液を用いれば、意図しないエッチングの進行を抑制することができる。ここで、膨潤液としては、ジエチレングリコールモノブチルエーテル、エチレングリコールなどの有機溶剤を用いることができる。また、中和液としては、硫酸ヒドロキシルアミンなどの硫酸系の薬液を用いることができる。
【００５３】
例えば第１樹脂絶縁層１３０に無機材料のフィラーを用いた場合、フィラーはプラズマ処理で除去することができず、残渣となる場合がある。このような場合であっても、プラズマ処理の後に薬液処理を行うことで、フィラーに起因する残渣を除去することができる。
【００５４】
図１２は、本発明の一実施形態に係る半導体パッケージの製造方法において、無電解めっき法によって導電層を形成する工程を示す図である。無電解めっき法によって、上記のデスミア工程後に露出された外部端子１２２に接続されるめっき層２００（導電体）を形成する。無電解めっき法としては、無電解銅めっきを用いることができる。例えば、パラジウム（Ｐｄ）コロイドを樹脂上に吸着させて銅（Ｃｕ）を含む薬液中に浸漬させ、ＰｄとＣｕを置換することによってＣｕを析出させることができる。ここで、粗化領域１４６を除去してから無電解めっき法によってめっき層２００を形成することで、第１導電層１４２に対するめっき層２００の密着性を向上させることができる。また、支持基材１００の裏面及び側面の粗面化された表面に付着した銅（Ｃｕ）などの金属粒子により、支持基材１００とめっき層２００との密着性が向上され、めっき層２００の剥離が防止される。
【００５５】
図１３は、本発明の一実施形態に係る半導体パッケージの製造方法において、感光性フォトレジストを形成する工程を示す図である。図１３に示すように、めっき層２００上に感光性のフォトレジストを形成する。フォトレジストはスピンコート法などの塗布法によって形成される。フォトレジスト形成前に、めっき層２００とフォトレジスト２１０との密着性を向上させる処理（ＨＭＤＳ処理などの疎水化表面処理）をおこなってもよい。フォトレジストは、感光された領域が現像液に対してエッチングされにくくなるネガ型を用いることもでき、逆に感光された領域が現像液によってエッチングされるポジ型を用いることもできる。
【００５６】
図１４は、本発明の一実施形態に係る半導体パッケージの製造方法において、フォトリソグラフィによって感光性フォトレジストの一部を除去する工程を示す図である。図１４に示すように、塗布されたフォトレジストに対して露光及び現像を行うことで、図１に示す配線１４０を形成する領域のフォトレジストを除去して、レジストパターン２２０を形成する。なお、レジストパターン２２０を形成する露光を行う際に、支持基材１００に形成されたアライメントマーカ１０２を用いて位置合わせを行う。
【００５７】
図１５は、本発明の一実施形態に係る半導体パッケージの製造方法において、電解めっき法によって導電層を形成する工程を示す図である。レジストパターン２２０を形成後、無電解めっき法によって形成されためっき層２００に通電して電解めっき法を行い、レジストパターン２２０から露出しているめっき層２００をさらに成長させて厚膜化して第２導電層１４４を形成する。ここで、レジストパターン２２０下の第１導電層１４２及びめっき層２００は、全面をエッチングすることで除去するため、厚膜化された第２導電層１４４も膜減りする。したがって、上記の膜減り量を考慮して厚膜化する第２導電層１４４の量を調整する。
【００５８】
図１６は、本発明の一実施形態に係る半導体パッケージの製造方法において、感光性フォトレジストを除去する工程を示す図である。図１６に示すように、めっき層２００を厚膜化して第２導電層１４４を形成した後に、レジストパターン２２０を構成するフォトレジストを有機溶媒により除去する。なお、フォトレジストの除去には、有機溶媒を用いる代わりに、酸素プラズマによるアッシングを用いることもできる。フォトレジストを除去することで、第２導電層１４４が形成された厚膜領域２３０及びめっき層２００のみが形成された薄膜領域２４０を得ることができる。なお、厚膜領域２３０において、第２導電層１４４はめっき層２００上に電解めっき法によって厚膜化されためっき層が形成されているため、厳密には２層で形成されているが、ここではその２層を区別せずに図示した。
【００５９】
図１７は、本発明の一実施形態に係る半導体パッケージの製造方法において、導電層の一部を除去して配線を形成する工程を示す図である。図１７に示すように、レジストパターン２２０によって覆われ、厚膜化されなかった領域のめっき層２００及び第１導電層１４２を除去（エッチング）することで、各々の配線１４０を電気的に分離する。めっき層２００及び第１導電層１４２のエッチングによって、厚膜領域２３０の第２導電層１４４の表面もエッチングされて薄膜化するため、この薄膜化の影響を考慮して第２導電層１４４の膜厚を設定することが好ましい。この工程におけるエッチングとしては、ウェットエッチングやドライエッチングを使用することができる。なお、図１７では、配線１４０を１層形成する製造方法を例示したが、この方法に限定されず、配線１４０の上方に絶縁層及び導電層を積層させ、複数の配線層が積層された多層配線を形成してもよい。その際に、配線層を形成する度に新たにアライメントマーカを形成し、上層の配線層形成の際の位置合わせに利用してもよい。
【００６０】
図１８は、本発明の一実施形態に係る半導体パッケージの製造方法において、配線を覆う樹脂絶縁層を形成する工程を示す図である。第２樹脂絶縁層１５０は第１樹脂絶縁層１３０と同様に、絶縁性のシート状フィルムを貼り付け、加熱・加圧処理を行うことで形成する。ここで、第２樹脂絶縁層１５０の膜厚は、第２樹脂絶縁層１５０が配線１４０を覆うように設定される。つまり、第２樹脂絶縁層１５０の膜厚は配線１４０の厚さよりも厚い。なお、第２樹脂絶縁層１５０は、配線１４０などによって形成された段差を緩和（平坦化）するため、平坦化膜と呼ばれることもある。
【００６１】
ただし、第２樹脂絶縁層１５０は、配線１４０とはんだボール１６０とが導通することを防ぐことができればよいため、配線１４０とはんだボール１６０とのギャップが十分に確保できていればよい。つまり、第２樹脂絶縁層１５０が配線１４０の少なくとも上面及び側面に配置されていれば、配線１４０が配置されていない領域における第２樹脂絶縁層１５０の膜厚は配線１４０の厚さよりも薄くてもよい。また、図１８の説明では、第２樹脂絶縁層１５０をスピンコート法で形成する製造方法を例示したが、この方法に限定されない。例えば、ディップ法、インクジェット法、蒸着法などの多様な方法で第２樹脂絶縁層１５０を形成することができる。
【００６２】
図１９は、本発明の一実施形態に係る半導体パッケージの製造方法において、樹脂絶縁層に配線を露出する開口部を形成する工程を示す図である。図１９に示すように、第２樹脂絶縁層１５０に配線１４０を露出する開口部１５２を形成する。開口部１５２はフォトリソグラフィ及びエッチングによって形成してもよく、第２樹脂絶縁層１５０として感光性樹脂を用いた場合は露光及び現像によって形成してもよい。ここで、第１樹脂絶縁層１３０の開口部１３２に対して行われたデスミア処理を開口部１５２に対して行ってもよい。ここで、配線１４０と同じ工程で形成したアライメントマーカに基づいて位置合わせすることで、開口部１５２を形成することができる。
【００６３】
図２０は、本発明の一実施形態に係る半導体パッケージの製造方法において、露出された配線に対応する位置にはんだボールを配置する工程を示す図である。図２０に示すように、開口部１５２に対してはんだボール１６０を配置する。なお、図２０では、１つの開口部１５２に対して１つのはんだボール１６０が配置された製造方法を例示したが、この方法に限定されず、１つの開口部１５２に複数のはんだボール１６０が配置されてもよい。また、図２０では、はんだボール１６０を開口部１５２に配置した段階で、はんだボール１６０が配線１４０に接触している製造方法を例示したが、この方法に限定されず、図２０に示す段階においてははんだボール１６０が配線１４０に接触していなくてもよい。ここで、配線１４０と同じ工程で形成したアライメントマーカに基づいて位置合わせすることで、はんだボール１６０を配置することができる。
【００６４】
図２１は、本発明の一実施形態に係る半導体パッケージの製造方法において、はんだボールをリフロ―する工程を示す図である。図２０に示す状態で熱処理を行うことで、はんだボール１６０をリフロ―させる。リフロ―とは固体の対象物の少なくとも一部を液状化させて流動性を持たせることで、対象物を凹部の内部に流し込むことである。はんだボール１６０をリフロ―することで、開口部１５２の内部で露出された配線１４０の上面の全域においてはんだボール１６０と配線１４０とを接触させることができる。
【００６５】
図２２は、本発明の一実施形態に係る半導体パッケージの製造方法において、樹脂絶縁層に支持基材に達する溝を形成する工程を示す図である。ここでは、ダイシングブレード（例えば、ダイヤモンド製の円形回転刃）を用いて接着層１１０、第１樹脂絶縁層１３０、及び第２樹脂絶縁層１５０に切り込み２５０を入れる。切り込み２５０の形成は、ダイシングブレードを高速回転させ、純水で冷却・切削屑の洗い流しを行いながら切断することで行われる。切り込み２５０は接着層１１０、第１樹脂絶縁層１３０、及び第２樹脂絶縁層１５０に形成されるが、支持基材１００に達するようにダイシングし、支持基材１００の上面付近に凹部が形成されてもよい。逆に、接着層１１０の一部、又は接着層１１０及び第１樹脂絶縁層１３０の一部を残すようにダイシングしてもよい。
【００６６】
図２３は、本発明の一実施形態に係る半導体パッケージの製造方法において、支持基材を切断して半導体パッケージを個片化する工程を示す図である。図２３に示すように、支持基材１００の裏面側（半導体装置１２０が配置された側とは逆側）からレーザ照射することで半導体パッケージを個片化する。支持基材１００に照射するレーザとしては、ＩＲ波長の高出力レーザを用いることができる。ここで、支持基材１００のアライメントマーカ１０２に基づいて位置合わせすることで、レーザ照射を行うことができる。レーザは切り込み２５０よりも狭い領域に対して照射される。
【００６７】
なお、ここでは支持基材１００の裏面側からレーザ照射をおこなう製造方法を例示したが、この方法に限定されず、切り込み２５０を通過させて支持基材１００の表面側からレーザ照射を行ってもよい。また、レーザを照射する領域が切り込み２５０が形成された領域よりも狭い製造方法を例示したが、この方法に限定されない。例えば、レーザを切り込み２５０が形成された領域と同じ領域に照射してもよく、それよりも広い領域に照射してもよい。
【００６８】
ここでは、金属基材を用いた支持基材１００を用いているため、接着層１１０、第１樹脂絶縁層１３０、第２樹脂絶縁層１５０、及び支持基材１００を一括で加工しようとすると、ダイシングブレードの消耗が大きくなり、ダイシングブレードの使用寿命が短くなってしまう。また、金属基材をダイシングブレードで機械的に加工すると、加工端において角の形状が鋭利な「ばり」が発生してしまい、ハンドリングの際に作業者がけがをする危険性がある。しかし、支持基材１００をレーザ加工することで、ダイシングブレードの消耗を避けることができ、支持基材１００の加工端の形状を滑らかにすることができる。したがって、特に支持基材１００として金属基材を用いた場合、上記のように支持基材１００上の構造物をダイシングブレードで加工し、支持基材１００をレーザで加工することが好ましい。
【００６９】
以上のように、実施形態１に係る半導体パッケージの製造方法によると、支持基材１００の裏面及び側面を粗化して、粗面化した表面に金属粒子を付着させることにより、無電解めっき法によって形成されるめっき層２００と支持基材１００との密着性が向上し、めっき層２００が剥離することを防止することができ、半導体パッケージの歩留まりを向上させることができる。
【００７０】
〈実施形態２〉
本発明の実施形態２に係る半導体パッケージの概要について、図２４を参照しながら詳細に説明する。図２４は、本発明の一実施形態に係る半導体パッケージの断面模式図である。
【００７１】
［半導体パッケージ２０の構造］
実施形態２に係る半導体パッケージ２０は、実施形態１の半導体パッケージ１０と類似しているが、アライメントマーカ１１４が接着層１１０に設けられた開口部で実現されている点において、半導体パッケージ１０と相違する。なお、半導体パッケージ２０では、支持基材１００には凹部が形成されていない。ただし、この構造に半導体パッケージ１０と同様に支持基材１００に凹部を設けて、補助的なアライメントマーカを形成してもよい。半導体パッケージ２０のその他の部材については、半導体パッケージ１０と同様であるので、ここでは詳しい説明を省略する。
【００７２】
［半導体パッケージ２０の製造方法］
図２５乃至図２９を用いて、本発明の実施形態２に係る半導体パッケージ２０の製造方法を説明する。図２５乃至図２９において、図２４に示す要素と同じ要素には同一の符号を付した。ここで、半導体パッケージ１０と同様に、支持基材１００としてステンレス基材、第１樹脂絶縁層１３０としてエポキシ系樹脂、第１導電層１４２及び第２導電層１４４としてＣｕ、はんだボール１６０として上述したＳｎ合金を使用して半導体パッケージを作製する製造方法について説明する。
【００７３】
図２５は、本発明の一実施形態に係る半導体パッケージの製造方法において、支持基材を準備する工程を示す図である。半導体パッケージ２０の製造方法にでは、支持基材１００にアライメントマーカを形成しない。ただし、必要に応じて、図２に示す製造方法と同様にアライメントマーカを形成してもよい。
【００７４】
図２６は、本発明の一実施形態に係る半導体パッケージの製造方法において、支持基材に接着層を形成する工程を示す図である。図２６に示すように、支持基材１００の上面に接着層１１０を形成する。接着層１１０としてシート状の接着層を貼り付ける。なお、接着層１１０として溶媒に溶けた状態の接着層材料を塗布法によって形成してもよい。
【００７５】
図２７は、本発明の一実施形態に係る半導体パッケージの製造方法において、支持基材の裏面及び側面を粗化する工程を示す図である。ここでは、後の工程で無電解めっき法によって形成されるめっき層が剥離することを抑制する目的で、支持基材１００の裏面及び側面を粗化（又は粗面化）して、粗化された表面に金属粒子を付着させる。支持基材１００の粗化及び粗化面への金属粒子の付着は、付着させたい所望の金属のイオンを含む薬液（エッチャント）を用いることで行うことができる。図２７において、粗化領域１０４を点線で示した。
【００７６】
なお、ここでは、接着層１１０を貼り付けた後にステンレス基材の粗化を行う製造方法を例示したが、この製造方法に限定されない。例えば、接着層１１０を貼り付ける前に粗化を行ってもよい。
【００７７】
図２８は、本発明の一実施形態に係る半導体パッケージの製造方法において、接着層１１０にアライメントマーカを形成する工程を示す図である。アライメントマーカ１１４は、フォトリソグラフィ及びエッチングによって形成される。アライメントマーカ１１４の位置及び平面形状は目的に応じて適宜決定することができる。アライメントマーカ１１４は、光学顕微鏡等で支持基材１００を上面側から観察したときに、視認できる程度に段差が設けられていればよい。つまり、図２８のアライメントマーカ１１４は接着層１１０を開口しているが、アライメントマーカ１１４は接着層１１０に形成された凹部であってもよい。この工程において、アライメントマーカ１１４の他の機能を有する開口部又は凹部を接着層１１０に加工することができる。接着層１１０の除去はレーザ照射による昇華又はアブレーションによって行うことができる。又は、フォトリソグラフィ及びエッチングによって形成することもできる。
【００７８】
図２９は、本発明の一実施形態に係る半導体パッケージの製造方法において、支持基材上に半導体装置を配置する工程を示す図である。上記のようにして接着層に形成されたアライメントマーカ１１４に基づいて位置合わせを行い、上面に外部端子１２２を有する半導体装置１２０を接着層１１０を介して支持基材１００に配置する。アライメントマーカ１１４の読み取りは、例えば、光学顕微鏡、ＣＣＤカメラ、電子顕微鏡等の方法を行うことができる。この方法によって、高いアライメント精度で半導体装置１２０の実装を実現することができる。
【００７９】
以降の工程は図７乃至図２３と同様の製造方法を用いて半導体パッケージ２０を形成することができる。したがって、ここではこれ以降の工程について、説明を省略する。
【００８０】
以上のように、実施形態２に係る半導体パッケージの製造方法によると、支持基材１００の裏面及び側面を粗化して、粗面化した表面に金属粒子を付着させることにより、無電解めっき法によって形成されるめっき層２００と支持基材１００との密着性が向上し、めっき層２００が剥離することを防止することができ、半導体パッケージの歩留まりを向上させることができる。
【００８１】
なお、本発明は上記実施の形態に限られたものではなく、要旨を逸脱しない範囲で適宜変更することが可能である。
【符号の説明】
【００８２】
１０、２０：半導体パッケージ
１００：支持基材
１０２、１１４：アライメントマーカ
１０４、１４６：粗化領域
１１０：接着層
１１２：開口部
１２０：半導体装置
１２２：外部端子
１３０：第１樹脂絶縁層
１３２：開口部
１４０：配線
１４２：第１導電層
１４４：第２導電層
１５０：第２樹脂絶縁層
１５２：開口部
１６０：はんだボール
２００：めっき層
２１０：フォトレジスト
２２０：レジストパターン
２３０：厚膜領域
２４０：薄膜領域
２５０：切り込み
【図１】
0006691835.tif 000002
【図２】
0006691835.tif 000003
【図３】
0006691835.tif 000004
【図４】
0006691835.tif 000005
【図５】
0006691835.tif 000006
【図６】
0006691835.tif 000007
【図７】
0006691835.tif 000008
【図８】
0006691835.tif 000009
【図９】
0006691835.tif 000010
【図１０】
0006691835.tif 000011
【図１１】
0006691835.tif 000012
【図１２】
0006691835.tif 000013
【図１３】
0006691835.tif 000014
【図１４】
0006691835.tif 000015
【図１５】
0006691835.tif 000016
【図１６】
0006691835.tif 000017
【図１７】
0006691835.tif 000018
【図１８】
0006691835.tif 000019
【図１９】
0006691835.tif 000020
【図２０】
0006691835.tif 000021
【図２１】
0006691835.tif 000022
【図２２】
0006691835.tif 000023
【図２３】
0006691835.tif 000024
【図２４】
0006691835.tif 000025
【図２５】
0006691835.tif 000026
【図２６】
0006691835.tif 000027
【図２７】
0006691835.tif 000028
【図２８】
0006691835.tif 000029
【図２９】
0006691835.tif 000030